(57)【要約】      （修正有）【課題】現在のフィルタは、色ずれ、色収差、迷光、またはゴーストなどのような問題を持ちやすく、写真画像のプレゼンテーションに影響を及ぼす。【解決手段】吸収型の近赤外線フィルタは、第１多層膜１０と、第２多層膜１２と、重量パーセントで１％〜３％の間の赤外線吸収染料を有する吸収膜とを備えており、赤外線域では、吸収膜のうち８０％の透過率を持つ波長と第１多層膜１０のうち８０％の反射率を持つ波長との差が１３０ｎｍ〜１４５ｎｍの間で変動し、吸収膜のうち５０％の透過率を持つ波長と第１多層膜１０のうち５０％の反射率を持つ波長との差が７５ｎｍ〜９０ｎｍの間で変動し、吸収膜のうち２０％の透過率を持つ波長と第１多層膜１０のうち２０％の反射率を持つ波長との差が２５ｎｍ〜４５ｎｍの間で変動する。【選択図】図１
2019109514.tif 000002
【特許請求の範囲】
【請求項１】
吸収型の近赤外線フィルタであって、
第１多層膜と、
第２多層膜と、
前記第１多層膜と前記第２多層膜との間にあり、１％〜３％の重量パーセントを持つ赤外線吸収染料を備える吸収膜と、
を備え、
赤外線域では、前記吸収膜のうち８０％の透過率を持つ波長と前記第１多層膜のうち８０％の反射率を持つ波長との差は１３０ｎｍ〜１４５ｎｍの間で変動し、前記吸収膜のうち５０％の透過率を持つ波長と前記第１多層膜のうち５０％の反射率を持つ波長との差は７５ｎｍ〜９０ｎｍの間で変動し、前記吸収膜のうち２０％の透過率を持つ波長と前記第１多層膜のうち２０％の反射率を持つ波長との差は２５ｎｍ〜４５ｎｍの間で変動する、
吸収型の近赤外線フィルタ。
【請求項２】
請求項１記載の吸収型の近赤外線フィルタにおいて、
前記吸収膜のうち８０％の透過率を持つ波長と前記吸収膜のうち５０％の透過率を持つ波長との絶対差は５０ｎｍ未満であり、および、前記吸収膜のうち５０％の透過率を持つ波長と前記吸収膜のうち２０％の透過率を持つ波長との絶対差は４２ｎｍ未満である、
吸収型の近赤外線フィルタ。
【請求項３】
請求項１記載の吸収型の近赤外線フィルタにおいて、
前記吸収膜は、透明基板と、当該透明基板の上に形成された赤外線吸収構造とを備え、前記赤外線吸収染料は前記赤外線吸収構造内に分散されている、
吸収型の近赤外線フィルタ。
【請求項４】
請求項３記載の吸収型の近赤外線フィルタにおいて、
前記透明基板はさらに赤外線吸収顔料を備えている、
吸収型の近赤外線フィルタ。
【請求項５】
請求項１記載の吸収型の近赤外線フィルタにおいて、
前記吸収膜はさらに重量パーセントで４％〜１０％の間の紫外線吸収染料を備えている、
吸収型の近赤外線フィルタ。
【請求項６】
請求項５記載の吸収型の近赤外線フィルタにおいて、
紫外線域では、前記吸収膜の透過率を持つ波長と前記第１多層膜のうち８０％の反射率を持つ波長との差は２３ｎｍ〜４０ｎｍの間で変動し、前記吸収膜１１のうち５０％の透過率を持つ波長と前記第１多層膜１０のうち５０％の反射率を持つ波長との差は３ｎｍ〜１４ｎｍの間で変動し、前記吸収膜１１のうち２０％の透過率を持つ波長と前記第１多層膜１０のうち２０％の反射率を持つ波長との差は−１５ｎｍ〜２．５ｎｍの間で変動する、
吸収型の近赤外線フィルタ。
【請求項７】
請求項６記載の吸収型の近赤外線フィルタにおいて、
前記紫外線域では、前記吸収膜のうち８０％の透過率を持つ波長と前記吸収膜のうち５０％の透過率を持つ波長との絶対差は２３ｎｍ未満であり、前記吸収膜のうち５０％の透過率を持つ波長と前記吸収膜のうち２０％の透過率を持つ波長との絶対差は１６ｎｍ未満である、
吸収型の近赤外線フィルタ。
【請求項８】
請求項６記載の吸収型の近赤外線フィルタにおいて、
前記紫外線域では、前記赤外線域内の前記吸収膜のうち８０％の透過率を持つ波長と前記紫外線域内の前記吸収膜のうち８０％の透過率を持つ波長との差は１２６ｎｍ〜１６４ｎｍの間で変動し、前記赤外線域内の前記吸収膜のうち５０％の透過率を持つ波長と前記紫外線域内の前記吸収膜のうち５０％の透過率を持つ波長との差は１９５ｍ〜２３９ｎｍの間で変動し、赤外線域内の前記吸収膜のうち２０％の透過率を持つ波長と前記紫外線域内の前記吸収膜のうち２０％の透過率を持つ波長との差は２４４ｎｍ〜３０９ｎｍの間で変動する、
吸収型の近赤外線フィルタ。
【請求項９】
請求項５記載の吸収型の近赤外線フィルタにおいて、
前記吸収膜は、透明基板と、当該透明基板の上に形成された赤外線紫外線混合層とを備え、前記赤外線吸収染料と前記紫外線吸収染料とは赤外線吸収構造内で分散されている、
吸収型の近赤外線フィルタ。
【請求項１０】
請求項９記載の吸収型の近赤外線フィルタにおいて、
前記透明基板はさらに赤外線吸収顔料を備えている、
吸収型の近赤外線フィルタ。
【請求項１１】
請求項５記載の吸収型の近赤外線フィルタにおいて、
前記吸収膜は、透明基板と、当該透明基板の上に形成された赤外線紫外線積層吸収膜とを備え、当該赤外線紫外線積層吸収膜は赤外線吸収層と紫外線吸収層とを備え、当該赤外線吸収層は前記透明基板の上に形成され、前記紫外線吸収層は前記赤外線吸収層の上に形成され、前記赤外線吸収染料は前記赤外線吸収構造内で分散され、前記紫外線吸収染料は前記紫外線吸収構造内で分散されている、
吸収型の近赤外線フィルタ。
【請求項１２】
請求項１１記載の吸収型の近赤外線フィルタにおいて、
前記透明基板はさらに赤外線吸収顔料を備えている、
吸収型の近赤外線フィルタ。
【請求項１３】
請求項５記載の吸収型の近赤外線フィルタにおいて、
前記吸収膜は、透明基板と、当該透明基板の上に形成された赤外線紫外線積層吸収膜とを備え、当該赤外線紫外線積層吸収膜は赤外線吸収層と紫外線吸収層とを備え、当該紫外線吸収層は前記透明基板の上に形成され、前記赤外線吸収層は前記紫外線吸収層の上に形成され、前記赤外線吸収染料は前記赤外線吸収構造内で分散され、前記紫外線吸収染料は前記紫外線吸収構造内で分散されている、
吸収型の近赤外線フィルタ。
【請求項１４】
請求項１２記載の吸収型の近赤外線フィルタにおいて、
前記透明基板はさらに赤外線吸収顔料を備えている、
吸収型の近赤外線フィルタ。
【請求項１５】
請求項１記載の吸収型の近赤外線フィルタにおいて、
前記第１多層膜の厚さと前記第２多層膜の厚さとの差は３０００ｎｍより大きく、前記赤外線域では、前記吸収膜のうち８０％の透過率を持つ波長と前記第１多層膜のうち８０％の反射率を持つ波長との差は１３５ｎｍ〜１４５ｎｍの間の範囲内に入る、
吸収型の近赤外線フィルタ。
【請求項１６】
請求項１記載の吸収型の近赤外線フィルタにおいて、
前記第１多層膜の厚さと前記第２多層膜の厚さとの差は１０００ｎｍ未満であり、赤外線域では、前記赤外線吸収膜のうち８０％の透過率を持つ波長と前記第１多層膜のうち８０％の反射率を持つ波長との差は１３０ｎｍ〜１３７ｎｍの間の範囲内に入り、前記赤外線吸収膜のうち５０％の透過率を持つ波長と前記第１多層膜のうち５０％の反射率を持つ波長との差は７７ｎｍ〜８５ｎｍの間の範囲内に入り、および、前記赤外線吸収膜のうち２０％の透過率を持つ波長と前記第１多層膜のうち２０％の反射率を持つ波長との差は３０ｎｍ〜４２ｎｍの間の範囲内に入る、
吸収型の近赤外線フィルタ。
【請求項１７】
請求項８記載の吸収型の近赤外線フィルタにおいて、
前記第１多層膜の厚さと前記第２多層膜の厚さとの差は３８００ｎｍより大きく、前記紫外線域では、前記吸収膜のうち５０％の透過率を持つ波長と前記第１多層膜のうち５０％の反射率を持つ波長との差は３ｎｍ〜１３ｎｍの間の範囲内に入り、および、前記吸収膜のうち２０％の透過率を持つ波長と前記第１多層膜のうち２０％の反射率を持つ波長との差は−１５ｎｍ〜０ｎｍの間の範囲内に入る、
吸収型の近赤外線フィルタ。
【請求項１８】
請求項１７記載の吸収型の近赤外線フィルタにおいて、
前記赤外線域での前記吸収膜の透過率を持つ波長と前記紫外線域での前記吸収膜のうち８０％の反射率を持つ波長との差は１２６ｎｍ〜１６１ｎｍの間で変動する、
吸収型の近赤外線フィルタ。
【請求項１９】
請求項８記載の吸収型の近赤外線フィルタにおいて、
前記第１多層膜の厚さと前記第２多層膜の厚さとの差は１０００ｎｍ未満であり、前記紫外線域では、前記吸収構造のうち８０％の透過率を持つ波長と前記第１多層膜のうち８０％の反射率を持つ波長との差は２５ｎｍ〜３７ｎｍの間の範囲内に入り、前記吸収構造のうち５０％の透過率を持つ波長と前記第１多層膜のうち５０％の反射率を持つ波長との差は６ｎｍ〜１４ｎｍの間の範囲内に入り、および、前記吸収構造のうち２０％の透過率を持つ波長と前記第１多層膜のうち２０％の反射率を持つ波長との差は−６ｎｍ〜２．５ｎｍの間の範囲内に入る、
吸収型の近赤外線フィルタ。
【請求項２０】
請求項１９記載の吸収型の近赤外線フィルタにおいて、
前記吸収構造に関して前記赤外線域では８０％の透過率を持つ波長と前記紫外線域では８０％の透過率を持つ波長との差は１３０ｎｍ〜１６４ｎｍの間で変動する、
吸収型の近赤外線フィルタ。
【発明の詳細な説明】
【技術分野】
【０００１】
本出願は、参照によって組込まれる、２０１７年１２月１９日に出願された中国特許出願第２０１７１１３７１９０２．６号の優先権を主張する。
【０００２】
本開示は、フィルタの技術分野に関し、詳細には吸収型の近赤外線フィルタに関する。
【背景技術】
【０００３】
一般に、人間の目は約４００ｎｍ〜７００ｎｍの間で変動する可視光波長を知覚する。不可視光には、７００ｎｍ〜１２００ｎｍの間で変動する波長を有する赤外線と、１００ｎｍ〜４００ｎｍの間で変動する波長を有する紫外線とが含まれる。赤外線は、人間の視力に適した色に影響を及ぼさないが、カメラ、ビデオカメラ、または携帯電話カメラなどのような写真装置に対しては当てはまらない。写真レンズは一般に、レンズマウント（取付具）内に複数の光学レンズ、フィルタ、および、電荷結合素子（ＣＣＤ）または相補型金属酸化膜半導体（ＣＭＯＳ）などのような画像感知部品（イメージ・センシング・コンポーネント）を設けられている。画像感知部品は、４００ｎｍ〜１２００ｎｍの間で変動する波長を有する光を感知する高感度を備え、不可視光内の赤外線を捕捉（捕獲）できる。画像への赤外線の影響を回避するために、フィルタまたはフィルタリングレンズを画像感知要素の前面に取り付ける（設置する）ことは、赤外線が画像感知要素に入るのを阻止（ブロック）して画像のカラーシフト（色ずれ）減少を補正するのに必要である。今のところ、フィルタには、反射型フィルタと、吸収型フィルタとが含まれる。しかしながら、現在のフィルタは、色ずれ、色収差、迷光、またはゴーストなどのような問題を持ちやすく、写真画像のプレゼンテーションに影響を及ぼす。
【発明の概要】
【発明が解決しようとする課題】
【０００４】
本開示の実施の形態は、吸収型の近赤外線フィルタを提供して、色ずれ、色収差、迷光、またはゴーストなどのような問題を解決し画質を向上させる。
【０００５】
本開示が提供する吸収型の近赤外線フィルタは、第１多層膜と、第２多層膜と、第１多層膜と第２多層膜との間の吸収膜とを備える。吸収膜は、１％〜３％の重量パーセントを持つ赤外線吸収染料を備えており、赤外線域内では、吸収膜のうち８０％の透過率を持つ波長と第１多層膜のうち８０％の反射率を持つ波長との差は１３０ｎｍ〜１４５ｎｍの間で変動し、吸収膜のうち５０％の透過率を持つ波長と第１多層膜のうち５０％の反射率を持つ波長との差は７５ｎｍ〜９０ｎｍの間で変動し、吸収膜のうち２０％の透過率を持つ波長と第１多層膜のうち２０％の反射率を持つ波長との差は２５ｎｍ〜４５ｎｍの間で変動する。
【０００６】
しかしながら、理解されるべきことは、この概要が本開示の態様および実施の形態の全てを含まないこと、この概要が何らかの方法で限定または制限するということを意味しないこと、および、本書で公開されたような開示が自明な改良および変形を包含する技術において通常の知識を有する人によって理解されることである。
【図面の簡単な説明】
【０００７】
新規と思われる典型的な実施の形態の特徴、ならびに、典型的な実施の形態に特有の要素および／または工程（ステップ）は、添付の請求項において詳細に説明される。図は、説明の目的だけのためであり、一定の縮尺率で描かれていない。構成（構造）および動作方法の両方に関しての典型的な実施の形態は、添付の図面と併用してあとに続く詳細な説明を参照して最も良く理解されるだろう。
【図１】本開示における吸収型の近赤外線フィルタの模式図である。
【図２】本開示における吸収膜の模式図である。
【図３】本開示における吸収膜の別の実施の形態の模式図である。
【図４】本開示における吸収膜の別の実施の形態の模式図である。
【図５】本開示における第１および第２実施の形態の吸収型の近赤外線フィルタの赤外線スペクトルを示す図である。
【図６】本開示における第１および第２実施の形態の吸収型の近赤外線フィルタの紫外線スペクトルを示す図である。
【図７】本開示における第３および第４実施の形態の吸収型の近赤外線フィルタの赤外光スペクトルを示す図である。
【図８】本開示における第４実施の形態の吸収型の近赤外線フィルタの紫外線スペクトルを示す図である。
【発明を実施するための形態】
【０００８】
さて、本開示は、この開示の典型的な実施の形態を示した添付図面を参照して、より詳細にこの後に記述されるだろう。しかしながら、本開示は、多くの異なる形式（形態）で具現化（具体化）されても良く、本書で説明される実施の形態に制限されるように解釈されるべきではない。もっと正確に言えば、これらの実施の形態は、この本開示が綿密かつ完結であるとともに本開示の範囲を当業者に十分に伝えるように提供される。
【０００９】
ある用語は、明細書の記載と後の請求項との至る所で使用されて、特有の構成要素（部品）に言及する。当業者が正しく理解するように、製造業者（メーカー）は違った名前で部品（構成要素）に言及するかもしれない。この書類は、名前ではなく機能において異なる構成要素の間の相違を示すよう意図していない。以下の記述および請求項において、用語「含む／含んで」および「備える／備えて」は制限のない方式で使用され、こうして「含むが制限されない」として解釈されるべきである。「実質の／実質的に」は、受け入れられる誤差範囲内では、当業者がある誤差範囲内の技術的問題を解決してその基礎の技術的効果を達成するかもしれないことを意味する。以下の記述は、本開示を実施する最良の予想態様（モード）である。この記述は、開示の一般原則の説明目的のためなされ、制限する意味に取られるべきではない。開示の範囲は、添付の請求項を参照して最も適切に決定される。
【００１０】
さらに、用語「含む」、「含有する」、およびそれらのどんな変化でも、非排他的な包含に及ぶよう意図されている。したがって、一連の要素を含むプロセス、方法、物（物体、対象）、または装置（デバイス）は、それらの要素だけではなく特に明確に述べられていない他の要素をも含む、または、当該プロセス、方法、物、または装置の固有の要素を含んでも良い。もしそれ以上の制限がなされるならば、「・・・を含む」によって制限される要素は、当該要素を含んだプロセス、方法、物品、または装置に既存する他の同じ要素を排除しない。
【００１１】
以下の実施の形態では、同一参照符号は、この開示の至る所で同一または類似の要素に言及するために使用される。
【００１２】
図１は、本開示における吸収型の近赤外線フィルタの模式図を示す。図で示されるように、吸収型の近赤外線フィルタ１は、第１多層膜１０、第２多層膜１２、第１多層膜１１と第２多層膜１２との間の吸収膜１１を備える。本開示の吸収膜１１は、赤外線吸収膜、または、赤外線および紫外線を吸収する能力を持つ複合吸収膜のみを含んでも良い。代替として、吸収膜１１には、赤外線吸収膜／層と紫外線吸収膜／層との両方が含まれても良い。
【００１３】
第１多層膜１０と第２多層膜１２とはそれぞれ、複数の層によって積み重ねら（積層さ）れている。第１多層膜１０と第２多層膜１２とにおける複数の層のそれぞれの材料（原料）は、ＴｉＯ２、ＳｉＯ２、Ｙ２Ｏ３、ＭｇＦ２、Ａｌ２Ｏ３、Ｎｂ２Ｏ５、ＡｌＦ３、Ｂｉ２Ｏ３、Ｇｄ２Ｏ３、ＬａＦ３、ＰｂＴｅ、Ｓｂ２Ｏ３、ＳｉＯ、ＳｉＮ、ＴＡ２Ｏｓ、ＺｎＳ、ＺｎＳｅ、ＺｒＯ２、およびＮａ３ＡｌＦ６から成るグループから選択された少なくとも１つを備える。第１多層膜１０と第２多層膜１２とのうち一方は、赤外線カット構造を備え、他方は反射防止構造を備える。第１多層膜１０の厚さと第２多層膜１２の厚さとの差は０ｎｍ〜４０００ｎｍの間である。
【００１４】
図２は、本開示における吸収膜の模式図を示す。吸収膜１１は、透明基板１１１と、単一の赤外線吸収層１１２とを備える。透明基板１１１は、第１表面１１１ａと、第１表面１１１ａの反対側の第２表面１１１ｂとを有する。第１多層膜１０または第２多層膜１２は透明基板１１１の第１表面１１１ａ上に形成され、赤外線吸収層１１２は透明基板１１１の第２表面１１１ｂ上に形成されている。もし第１多層膜１０が透明基板１１１の第１表面１１１ａ上に形成されるならば、第２多層膜１２は赤外線吸収膜構造１１２上にめっきされ、第１多層膜１０に対向される。もし第２多層膜１２が透明基板１１１の第１表面１１１ａ上に形成されるならば、第１多層膜１０は赤外線吸収構造１１２上に形成され、第２多層膜１２に対向される。
【００１５】
赤外線吸構造１１２は、透明樹脂と、赤外線吸収染料（ダイ）とを含む。赤外線吸収染料は液化され、透明樹脂内に分散されている。透明樹脂の材料は、エポキシ樹脂、ポリアクリル樹脂、ポリオレフィン、ポリカーボネート、ポリシクロオレフィン、ポリウレタン、ポリエーテル、ポリオキシアルキレン、およびポリビニル・ブチラールから成るグループから選択される。透明樹脂は８５％以上の光透過率を有する。代替として、透明樹脂は９０％以上の光透過率を有する。透明基板１１１の材料が、たとえば、ガラス、アクリル（ＰＭＭＡ）、または石英からなっても良い。透明基板１１１は、赤外線吸収基板を構成するために、赤外線吸収着色材を備えても良い。透明基板１１１がガラスから成ることを考慮して、ガラスはフルオロリン酸塩系の赤外線フィルタガラスまたはリン酸塩系の赤外線フィルタガラスである。吸収膜１１内に含有される赤外線吸収染料の重量パーセントは、１％〜３％の間である。赤外線吸収染料の材料は、アゾ化合物、ジオニウム化合物、ジチオフェノール金属複合体、フタロシアニン化合物、スクアライン化合物、およびシアニン化合物から成るグループから選択された少なくとも１つを備える。代替として、赤外線吸収染料の材料は、フタロシアニン化合物、スクアライン化合物、およびシアニン化合物から成るグループから選択された少なくとも１つを備える。赤外線吸収染料によって吸収される光（光線）の波長は６５０ｎｍ〜１１００ｎｍの間であり、代替として６５０ｎｍ〜７５０ｎｍの間であっても良い。赤外線吸収構造１１２は、赤外線吸収溶液を最初に調整することによって準備される。赤外線吸収溶液は、赤外線吸収染料と溶媒との混合物である。溶媒は、ケトン、エーテル、エステル、アルコール、アルコールエステル、炭化水素、またはキルピンから選択される。赤外線吸収溶液はさらに、レべリング剤、帯電防止剤、光安定剤、熱安定剤、酸化防止剤、分散剤、難燃剤、保湿剤、または可塑剤とともに添加される。赤外線吸収溶液は、溶解され透明樹脂内に分散されて赤外線吸収被膜液を形成する。それから、赤外線吸収被膜液は、透明基板１１１上に塗布される。被膜方法は、浸漬被覆、鋳型コーティング（被覆）、吹き付けコーティング、スピンコーティング、ビードコーティング、バーコーティング、またはナイフコーティングによって選択されても良い。本実施の形態の赤外線吸収被膜液は、コーティング回転スピードが３００ｒｐｍ〜１１００ｒｐｍの間である被覆方法により透明基板１１１に塗布される。赤外線吸収被膜液がその被膜方法によって透明基板１１１に塗布された後に、透明基板１１１に塗布された赤外線吸収被膜液は順次、熱的に乾燥され硬化されて、赤外線吸収層１１２を透明基板１１１の上に形成する。硬化は、熱硬化、光硬化、または、熱硬化と光硬化の両方の何れかを使って行われ得る。熱硬化の温度は１００℃〜１８０℃の間であり、光硬化の光束は８０００Ｊ／ｍ２〜１００００Ｊ／ｍ２の間である。
【００１６】
図３は、本開示における吸収膜の別の実施の形態の模式図を示す。吸収膜１１には、透明基板１１１、赤外線紫外線混合吸収膜１１３が含まれる。赤外線紫外線混合吸収膜は、透明基板１１１上に形成される。赤外線紫外線混合吸収膜１１３は、赤外線吸収染料と紫外線吸収染料とを透明樹脂に添加することによって形成される。吸収膜１１内に含有される赤外線吸収染料の重量パーセントは１％〜３％の間であり、吸収膜１１内に含有される紫外線吸収染料の重量パーセントは４％〜１０％の間である。紫外線吸収染料の材料は、アゾメチン化合物、ランタノイド化合物、ベンゾトリアゾール化合物、およびトリアジン化合物から成るグループから選択された少なくとも１つを備える。赤外線吸収染料の材料は上述され、ここでは記述されないだろう。透明基板１１１の材料は、たとえば、ガラス、アクリル（ＰＭＭＡ）、または石英からなる。別の実施の形態では、透明基板１１１はさらに、赤外線吸収着色材を含有し、赤外線吸収基板を形成する。透明基板１１１がガラス材料から成ることを考慮して、ガラスは、フルオロリン酸塩系の赤外線フィルタガラスまたはリン酸塩系の赤外線フィルタガラスである。
【００１７】
図４は、本開示における吸収膜の別の実施の形態の模式図を示す。吸収膜１１には、透明基板１１１と、赤外線紫外線積層吸収膜１１４とが含まれる。赤外線紫外線積層吸収膜１１４は透明基板１１１上に形成される。赤外線紫外線積層吸収膜１１４は赤外線吸収層１１４１と紫外線吸収層１１４２とを備える。赤外線吸収層１１４１は、透明基板と、赤外線吸収染料とを備える。吸収膜１１は重量パーセントで１％〜３％の間に赤外線吸収染料を含有し、紫外線吸収層１１４２は透明基板と紫外線吸収染料とを備える。吸収膜１１は、重量パーセントで４％〜１０％の間に紫外線吸収染料を含有する。本実施の形態では、赤外線吸収層１１４１は透明基板１１１上に形成され、紫外線吸収層１１４２は赤外線吸収層１１４１上に形成される。別の実施の形態では、赤外線吸収層１１４１と紫外線吸収層１１４２との位置は反転されても良い。すなわち、紫外線吸収層１１４２は最初に透明基板１１１上に設けられ、赤外線吸収層１１４１は紫外線吸収層１１４２上に設けられる。別の実施の形態では、透明基板１１１は赤外線吸収顔料であっても良い。赤外線吸収層１１４１の透明樹脂の材料、紫外線吸収層１１４２の透明樹脂の材料、赤外線吸収層１１４１の赤外線染料の材料、紫外線吸収層１１４２の紫外線吸収染料の材料は、上述され、ここでは記述されないだろう。紫外線吸収層１１４２の準備方法と、赤外線吸収層１１４１の準備方法とは、図１の赤外線吸収構造の準備方法と同じであり、ここでは記述されないだろう。紫外線吸収染料１１４２の準備方法と、赤外線吸収層１１４１の準備方法とは、図１の赤外線吸収構造の準備方法と同じであり、ここでは記述されないだろう。
【００１８】
吸収膜１１が単一の赤外線吸収膜（図２で示されるように）であり、赤外線紫外線混合吸収膜（図３で示されるように）であり、または、赤外線紫外線積層吸収膜（図４で示されるように）であることを考慮して、本開示による吸収膜１１と第１多層膜１０とのスペクトルによれば、本開示の吸収膜１１は以下の条件を満たす：
（１）赤外線域では、吸収膜１１のうち８０％の透過率を持つ波長（λＴ８０％）と第１多層膜１０のうち８０％の反射率を持つ波長（λＲ８０％）との差は１３０ｎｍ〜１４５ｎｍの間で変動し；
（２）赤外線域では、吸収膜１１のうち５０％の透過率を持つ波長（λＴ５０％）と第１多層膜１０のうち５０％の反射率を持つ波長（λＲ５０％）との差は７５ｎｍ〜９０ｎｍの間で変動し；
（３）赤外線域では、吸収膜１１の２０％で透過率を持つ波長（λＴ２０％）と、第１多層膜１０の２０％で反射率を持つ波長（λＲ２０％）との絶対差は、２５ｎｍ〜４５ｎｍの間で変動し；
（４）赤外線域では、吸収膜１１のうち８０％の透過率を持つ波長（λＴ８０％）と吸収膜１１のうち５０％の透過率を持つ波長（λＴ５０％）との絶対差は５０ｎｍ未満であり；
（５）赤外線域では、吸収膜１１のうち５０％の透過率を持つ波長（λＴ５０％）と吸収膜１１のうち２０％の透過率を持つ波長（λＴ２０％）との絶対差は４２ｎｍ未満である。
【００１９】
吸収膜１１が赤外線紫外線吸収機能（図３で示されるように）を持つ単一の複合吸収膜であること、または、赤外線吸収膜と紫外線吸収膜（図４で示されるように）の組合せであることを考慮して、本開示による吸収膜１１と第１多層膜１０とのスペクトルによれば、本開示の吸収膜１１は以下の条件を満たす：
（１）紫外線域では、吸収膜１１のうち８０％の透過率を持つ波長（λＴ８０％）と第１多層膜１０のうち８０％の反射率を持つ波長（λＲ８０％）との差は２３ｎｍ〜４０ｎｍの間で変動し；
（２）紫外線域では、吸収膜１１のうち５０％の透過率を持つ波長（λＴ５０％）と第１多層膜１０のうち５０％の反射率を持つ波長（λＲ５０％）との差は３ｎｍ〜１４ｎｍの間で変動し；
（３）紫外線域では、吸収膜１１のうち２０％の透過率を持つ波長（λＴ２０％）と第１多層膜１０のうち２０％の反射率を持つ波長（λＲ２０％）との差は−１５ｎｍ〜２．５ｎｍの間で変動し；
（４）紫外線域では、吸収膜１１のうち８０％の透過率を持つ波長（λＴ８０％）と吸収膜１１のうち５０％で透過率を持つ波長（λＴ５０％）との絶対差は２３ｎｍ未満であり；
（５）紫外線域では、吸収膜１１のうち５０％で透過率を持つ波長（λＴ５０％）と吸収膜１１のうち２０％の透過率を持つ波長（λＴ２０％）との絶対差は１６ｎｍ未満であり；
（６）赤外線域での吸収膜１１のうち８０％の透過率を持つ波長（λＴ８０％）と紫外線域での吸収膜１１のうち８０％の透過率を持つ波長（λＴ８０％）との差は１２６ｎｍ〜１６４ｎｍの間で変動し；
（７）赤外線域での吸収膜１１のうち５０％の透過率を持つ波長（λＴ５０％）と紫外線域での吸収膜１１のうち５０％の透過率を持つ波長（λＴ５０％）との差は１９５ｎｍ〜２３９ｎｍの間で変動し；
（８）赤外線域での吸収膜１１のうち２０％の透過率を持つ波長（λＴ２０％）と紫外線域での吸収膜１１のうち２０％の透過率を持つ波長（λＴ２０％）との差は２４４ｎｍ〜３０９ｎｍの間で変動する。
【００２０】
第１実施の形態
この実施の形態における吸収型の近赤外線フィルタの構造は単一の赤外線吸収膜を備え、赤外線吸収膜は赤外線吸収染料を備える。この実施の形態の第１多層膜の厚さは４０００ｎｍ〜４５００ｎｍの間である。二層膜構造の厚さは６００ｎｍ〜７００ｎｍの間である。この実施の形態における第１多層膜と第２多層膜とは、図２で示されるように、非対称的に被覆（コーティング）されている。
【００２１】
表１は、１０組の吸収膜に対する実際のデータを与える。この実施の形態の吸収膜は、単一の赤外線吸収膜Ａ１である。各組における赤外線吸収構造Ａ１の赤外線吸収染料の重量パーセントは異なっている。赤外線吸収構造Ａ１を形成するための回転速度は、４００ｒｐｍ〜６５０ｒｐｍの間である。第１透過率スペクトル曲線２１、第２透過率スペクトル曲線２２、第３透過率スペクトル曲線２３、第４透過率スペクトル曲線２４、および第１反射率スペクトル曲線２５を例示する図５を参照する。第１透過率スペクトル曲線２１、第２透過率スペクトル曲線２２、第３透過率スペクトル曲線２３、および第４透過率スペクトル曲線２４はそれぞれ、以下の表ではＮｏ．１、Ｎｏ．２、Ｎｏ．５、およびＮｏ．１０として赤外線域内の赤外線吸収膜Ａ１の透過率スペクトル曲線を例示する。第１反射率スペクトル曲線２５は赤外線域内での第１多層膜Ｒ１の反射率スペクトル曲線である。
【００２２】
赤外線吸収構造Ａ１と第１多層膜Ｒ１（図５）とのスペクトル曲線によれば、赤外線域では、赤外線吸収膜Ａ１のうち８０％の透過率を持つ波長（λＴ８０％）と第１多層膜Ｒ１のうち８０％の反射率を持つ波長（λＲ８０％）との差（Ａ１（λＴ８０％）−Ｒ１（λＲ８０％））、赤外線吸収膜Ａ１のうち５０％の透過率を持つ波長（λＴ５０％）と第１多層膜Ｒ１のうち５０％の反射率を持つ波長（λＲ５０％）との差（Ａ１（λＴ５０％）−Ｒ１（λＲ５０％））、赤外線吸収膜Ａ１のうち２０％の透過率を持つ波長（λＴ２０％）と第１多層膜Ｒ１のうち２０％の反射率を持つ波長（λＲ２０％）との差（Ａ１（λＴ２０％）−Ｒ１（λＲ２０％））、赤外線吸収膜Ａ１のうち５０％の透過率を持つ傾斜角０度〜３０度の間の差（Δλ（０°−３０°）Ｔ５０％）、および、赤外線吸収膜Ａ１のうち２０％の透過率を持つ傾斜角０度〜３０度の間の差（Δλ（０°−３０°）Ｔ２０％）が計算される。
【００２３】
【表１】
2019109514.tif 000003
【００２４】
上記表１におけるＮｏ．３〜Ｎｏ．１０から以下のことが要約されるだろう。赤外線吸収構造Ａ１内に含有される赤外線吸収染料の重量パーセントは１％〜３％の間になるように制御され、赤外線吸収構造Ａ１を形成するための回転速度は４００ｒｐｍ〜６５０ｒｐｍの間に制御される。赤外線吸収構造Ａ１と第１多層膜Ｒ１とのそれぞれのスペクトルは以下の条件を満たす：赤外線吸収膜Ａ１のうち８０％の透過率を持つ波長と第１多層膜Ｒ１のうち８０％の反射率を持つ波長との間の差は１３５ｎｍ〜１４５ｎｍの間の範囲に入り、赤外線吸収膜Ａ１のうち５０％の透過率を持つ波長と第１多層膜Ｒ１のうち５０％の反射率を持つ波長との間の差は７５ｎｍ〜９０ｎｍの間の範囲に入り、および、赤外線吸収膜Ａ１のうち２０％の透過率を持つ波長と第１多層膜Ｒ１のうち２０％の反射率を持つ波長との間の差は２５ｎｍ〜４５ｎｍの間の範囲に入る。
【００２５】
赤外線吸収構造Ａ１のスペクトルが上記条件を満たす場合、赤外線吸収膜Ａ１のうち５０％の透過率を持つ傾斜角０度〜３０度の間の差は２ｎｍ未満であり、赤外線吸収膜Ａ１のうち２０％の透過率を持つ傾斜角０度〜３０度の間の差は６ｎｍ未満である。これは、赤外線吸収膜Ａ１に関して傾斜角０度〜３０度の間でスペクトル曲線のずれ（オフセット）が小さいことを示す。近赤外線フィルタの被覆（コーティング）によって引き起こされる色ずれ、色収差、迷色、およびゴーストの問題は効果的に解決される。本実施の形態の赤外線吸収構造Ａ１の透明基板は、上記効果を達成するために赤外線吸収着色材を含有しても良い。
【００２６】
第２実施の形態
第１実施の形態における吸収型の近赤外線フィルタと異なって、本実施の形態の吸収型の近赤外線フィルタは、赤外線紫外線混合吸収膜Ａ２を採用する。赤外線紫外線吸収層吸収構造Ａ２は、図３で示されるように、赤外線吸収染料と紫外線吸収染料とを有する。
【００２７】
表２は、１０組の吸収膜に対する実際のデータを与える。吸収膜は赤外線紫外線混合層吸収膜Ａ２である。それぞれの赤外線紫外線混合層吸収膜Ａ２の赤外線吸収染料と紫外線吸収染料との重量パーセントは異なる。赤外線吸収構造Ａ２を被覆形成するための回転速度は４００ｒｐｍ〜６５０ｒｐｍの間である。図５および図６を参照する。第２実施の形態における赤外線紫外線混合層吸収膜Ａ２と第１多層膜Ｒ１との赤外線域内でのスペクトル曲線は、第１実施の形態における赤外線吸収膜Ａ１と第１多層膜Ｒ１とのものに類似している。したがって、この実施の形態における赤外線域内での赤外線紫外線混合層吸収膜Ａ２のスペクトル曲線は図５に当てはまるかもしれない。図６は、第５透過率スペクトル曲線３１、第６透過率スペクトル曲線３２、第７透過率スペクトル曲線３３、第８透過率スペクトル曲線３４、および、第２反射率スペクトル曲線３５を含む。第５透過率スペクトル曲線３１、第６透過率スペクトル曲線３２、第７透過率スペクトル曲線３３、第８透過率スペクトル曲線３４はそれぞれ、以下の表においてＮｏ．１、Ｎｏ．２、Ｎｏ．５、およびＮｏ．１０として紫外線域内での赤外線紫外線混合層吸収膜Ａ２の透過率スペクトル曲線を例示する。第２反射率スペクトル曲線３５は、紫外線域では第１多層膜Ｒ１の反射率スペクトル曲線である。
【００２８】
赤外線紫外線混合層吸収膜Ａ２および第１多層膜Ｒ１（図５）のスペクトル曲線によれば、赤外線域では、赤外線紫外線混合層吸収膜Ａ２のうち８０％の透過率を持つ波長（λＴ８０％）と第１多層膜Ｒ１のうち８０％の反射率を持つ波長（λＲ８０％）との差（Ａ２（λＴ８０％）−Ｒ１（λＲ８０％））、赤外線紫外線混合層吸収膜Ａ２のうち５０％の透過率を持つ波長（λＴ５０％）と第１多層膜Ｒ１のうち５０％の反射率を持つ波長（λＲ５０％）との差（Ａ２（λＴ５０％）−Ｒ１（λＲ５０％））、赤外線紫外線混合層吸収膜Ａ２のうち２０％の透過率を持つ波長（λＴ２０％）と第１多層膜Ｒ１のうち２０％の反射率を持つ波長（λＲ２０％）との差（Ａ２（λＴ２０％）−Ｒ１（λＲ２０％））、赤外線紫外線混合層吸収膜Ａ２のうち５０％の透過率を持つ傾斜角０度〜３０度の間の差（Δλ（０°−３０°）Ｔ５０％）、および、赤外線紫外線混合層吸収膜Ａ２のうち２０％の透過率を持つ傾斜角０度〜３０度の間の差（Δλ（０°−３０°）Ｔ２０％）が計算される。
【００２９】
赤外線紫外線混合層吸収膜Ａ２および第１多層膜Ｒ１（図６）のスペクトル曲線によれば、紫外線域では、赤外線紫外線混合層吸収膜Ａ２のうち８０％の透過率を持つ波長（λＴ８０％）と第１多層膜Ｒ１のうち８０％の反射率を持つ波長（λＲ８０％）との差（Ａ２（λＴ８０％）−Ｒ１（λＲ８０％））、赤外線紫外線混合層吸収膜Ａ２のうち５０％の透過率を持つ波長（λＴ５０％）と第１多層膜Ｒ１のうち５０％の反射率を持つ波長（λＲ５０％）との差（Ａ２（λＴ５０％）−Ｒ１（λＲ５０％））、赤外線紫外線混合層吸収膜Ａ２のうち２０％の透過率を持つ波長（λＴ２０％）と第１多層膜Ｒ１のうち２０％の反射率を持つ波長（λＲ２０％）との差（Ａ２（λＴ２０％）−Ｒ１（λＲ２０％））、赤外線紫外線混合層吸収膜Ａ２のうち５０％の透過率を持つ傾斜角０度〜３０度の間の差（Δλ（０°−３０°）Ｔ５０％）、および、赤外線紫外線混合層吸収膜Ａ２のうち２０％の透過率を持つ傾斜角０度〜３０度の間の差（Δλ（０°−３０°）Ｔ２０％）が計算される。
【００３０】
【表２】
2019109514.tif 000004
【００３１】
上記の表２においてＮｏ．３〜Ｎｏ．１０から以下のことが要約されるだろう。赤外線紫外線混合吸収膜Ａ２に含有された赤外線吸収染料の重量パーセントは１％〜３％の間になるように制御され、赤外線紫外線混合吸収膜Ａ２に含有された紫外線吸収染料の重量パーセントは４％〜１０％の間になるように制御され、赤外線紫外線混合吸収膜Ａ２を形成するための回転速度は４００ｒｐｍ〜６５０ｒｐｍの間で制御される。
【００３２】
この実施の形態における赤外線紫外線混合吸収膜Ａ２は次の条件を満たす：赤外線域では、赤外線紫外線混合吸収膜Ａ２のうち８０％の透過率を持つ波長と第１多層膜Ｒ１のうち８０％の反射率を持つ波長との差は１３５ｎｍ〜１４５ｎｍの間の範囲に入り、赤外線紫外線混合吸収膜Ａ２のうち５０％の透過率を持つ波長と第１多層膜Ｒ１のうち５０％の反射率を持つ波長との差は７５ｎｍ〜９０ｎｍの間の範囲に入り、赤外線紫外線混合吸収膜Ａ２のうち２０％の透過率を持つ波長と第１多層膜Ｒ１のうち２０％の反射率を持つ波長との差は２５ｎｍ〜４５ｎｍの間の範囲に入り；紫外線域では、赤外線紫外線混合吸収膜Ａ２のうち８０％の透過率を持つ波長と第１多層膜Ｒ１のうち８０％の反射率を持つ波長との差は２３ｎｍ〜４０ｎｍの間の範囲に入り、赤外線紫外線混合吸収膜Ａ２のうち５０％の透過率を持つ波長と第１多層膜Ｒ１のうち５０％の反射率を持つ波長との差は３ｎｍ〜１３ｎｍの間の範囲に入り、および、赤外線紫外線混合吸収膜Ａ２のうち２０％の透過率を持つ波長と第１多層膜Ｒ１のうち２０％の反射率を持つ波長との差は−１５ｎｍ〜０ｎｍの間の範囲に入る。
【００３３】
この実施の形態における赤外線紫外線混合吸収膜Ａ２が上記の条件を満たす場合、赤外線域では、赤外線紫外線混合吸収膜Ａ２のうち５０％の透過率を持つ傾斜角０度〜３０度の間の差は２ｎｍ未満であり、および、赤外線紫外線混合吸収膜Ａ２のうち２０％の透過率を持つ傾斜角０度〜３０度の間の差は６ｎｍ未満であり；紫外線域では、赤外線紫外線混合吸収膜Ａ２のうち５０％の透過率を持つ傾斜角０度〜３０度の間の差は−１ｎｍ〜２ｎｍであり、および、赤外線紫外線混合吸収膜Ａ２のうち２０％の透過率を持つ傾斜角０度〜３０度の間の差は９ｎｍ未満である。これはまた、赤外線紫外線混合吸収膜Ａ２に関して傾斜角０度〜３０度の間のスペクトル曲線のずれが小さいこと示す。近赤外線フィルタのコーティングによって引き起こされる色ずれ、色収差、迷色、およびゴーストの問題は効果的に解決される。
【００３４】
表３は、赤外線紫外線混合吸収膜Ａ２に関して赤外線域では８０％の透過率を持つ波長と紫外線域では８０％の透過率を有する波長との差（ＩＲ（λＴ８０％）−ＵＶ（λＴ８０％））、赤外線紫外線混合吸収膜Ａ２に関して赤外線域では５０％の透過率を持つ波長と紫外線域では５０％の透過率を持つ波長との間の差（ＩＲ（λＴ５０％）−ＵＶ（λＴ５０％））、および、赤外線紫外線混合吸収膜Ａ２に関して赤外線域では２０％の透過率を持つ波長と紫外線域では２０％の透過率を持つ波長との間の差（ＩＲ（λＴ２０％）−ＵＶ（λＴ２０％））を例示する。
【００３５】
【表３】
2019109514.tif 000005
【００３６】
正しく理解されることは、赤外線紫外線混合吸収膜Ａ２に関して赤外線域では８０％の透過率を持つ波長と紫外線域では８０％の透過率を持つ波長との差が１２６ｎｍ〜１６１ｎｍの間で変動し、赤外線紫外線混合吸収膜Ａ２に関して赤外線域では５０％の透過率を持つ波長と紫外線域では５０％の透過率を持つ波長との差が１９６ｎｍ〜２３７ｎｍの間で変動し、および、赤外線紫外線混合吸収膜Ａ２に関して赤外線域では２０％の透過率を持つ波長と紫外線域では２０％の透過率を持つ波長との差が２４５ｎｍ〜３０８ｎｍの間で変動することである。
【００３７】
この実施の形態における赤外線紫外線混合吸収膜Ａ２のスペクトルでは、６５０ｎｍ〜７００ｎｍの間での波長の光通過（貫通）領域に対する４５０ｎｍ未満の波長の光通過領域の比率は１０未満である。すなわち、赤外線紫外線混合層吸収膜Ａ２の赤外線域と紫外線域とのスペクトル曲線は対称である。これはまた、赤外線紫外線混合層吸収膜Ａ２のスペクトル曲線が紫外線域または赤外線域に移動（シフト）していないことを明らかにする。したがって、目に見えない（非可視）領域はＣＭＯＳ感知要素の機能を妨げず、ゴーストの発生を低減する。
【００３８】
また、上述の効果は、本実施の形態の赤外線紫外線混合層吸収膜Ａ２を、赤外線吸収構造と紫外線吸収構造とに分離して置き換えることにより（図４で示されるように）達成され得る。本実施の形態の赤外線紫外線混合吸収膜Ａ２の透明基板は、上記効果を達成するために赤外線吸収着色材を含んでも良い。
【００３９】
第３実施の形態
第３実施の形態の吸収型の近赤外線フィルタを考慮して、第１多層膜の厚さと第２多層膜の厚さとの差は１０００ｎｍ未満である。この実施の形態における第１多層膜の厚さと第２多層膜の厚さとはそれぞれ３３００ｎｍ〜３９００ｎｍの間で変動する。要するに、本実施の形態における第１多層膜と第２多層膜は、図２で示されるように、対称的にコーティング（被覆）されている。
【００４０】
表４は、１０組の吸収膜に対する実際のデータを与える。この実施の形態の吸収膜は単一の赤外線吸収膜Ａ１である。それぞれの組の赤外線吸収構造Ａ１における赤外線吸収染料の重量パーセントは異なっている。赤外線吸収構造Ａ１を形成するための回転速度は４００ｒｐｍ〜６５０ｒｐｍの間である。第９透過率スペクトル曲線４１、第１０透過率スペクトル曲線４２、第１１透過率スペクトル曲線４３、第１２透過率スペクトル曲線４４、および、第３反射率スペクトル曲線４５を例示する図７を参照する。第９透過率スペクトル曲線４１、第１０透過率スペクトル曲線４２、第１１透過率スペクトル曲線４３、および第１２透過率スペクトル曲線４４はそれぞれ、以下の表のＮｏ．１、Ｎｏ．２、Ｎｏ．５、およびＮｏ．１０として赤外線域内における赤外線吸収膜Ａ１の透過性スペクトル曲線を例示する。第３反射率スペクトル曲線４５は第１多層膜Ｒ１の反射率スペクトル曲線である。
【００４１】
赤外線吸収構造Ａ１および第１多層膜Ｒ１（図７）のスペクトル曲線によれば、赤外線域では、赤外線吸収膜Ａ１のうち８０％の透過率を持つ波長（λＴ８０％）と第１多層膜Ｒ１のうち８０％の反射率を持つ波長（λＲ８０％）との差（Ａ１（λＴ８０％）−Ｒ１（λＲ８０％））、赤外線吸収膜Ａ１のうち５０％の透過率を持つ波長（λＴ５０％）と第１多層膜Ｒ１のうち５０％の反射率を持つ波長（λＲ５０％）との差（Ａ１（λＴ５０％）−Ｒ１（λＲ５０％））、赤外線吸収膜Ａ１のうち２０％の透過率を持つ波長（λＴ２０％）と第１多層膜Ｒ１のうち２０％の反射率を持つ波長（λＲ２０％）との差（Ａ１（λＴ２０％）−Ｒ１（λＲ２０％））、赤外線吸収膜Ａ１のうち５０％の透過率を持つ傾斜角０度〜３０度の間の差（Δλ（０°−３０°）Ｔ５０％）、および、赤外線吸収膜Ａ１のうち２０％の透過率を持つ傾斜角０度〜３０度の間の差（Δλ（０°−３０°）Ｔ２０％）が計算される。
【００４２】
【表４】
2019109514.tif 000006
【００４３】
上記の表４においてＮｏ．４〜Ｎｏ．１０から以下のことが要約されるだろう。赤外線吸収構造Ａ１内に含有される赤外線吸収染料の重量パーセントは１％〜３％の間になるように制御され、赤外線吸収構造Ａ１を形成するための回転速度は４００ｒｐｍ〜６５０ｒｐｍの間で制御（コントロール）される。赤外線吸収構造Ａ１のそれぞれのスペクトルは次の条件を満たす：赤外線吸収膜Ａ１のうち８０％の透過率を持つ波長と第１多層膜Ｒ１のうち８０％の反射率を持つ波長との差は１３０ｎｍ〜１３７ｎｍの間の範囲内に入り、赤外線吸収膜Ａ１のうち５０％の透過率を持つ波長と第１多層膜Ｒ１のうち５０％の反射率を持つ波長との差は７７ｎｍ〜８５ｎｍの間の範囲内に入り、および、赤外線吸収膜Ａ１のうち２０％の透過率を持つ波長と第１多層膜Ｒ１のうち２０％の反射率を持つ波長との差は３０ｎｍ〜４２ｎｍの間の範囲内に入る。
【００４４】
赤外線吸収構造Ａ１のスペクトルが上記の条件を満たす場合、赤外線吸収膜Ａ１のうち５０％の透過率を持つ傾斜角０度〜３０度の間の差は２ｎｍ未満であり、および、赤外線吸収膜Ａ１のうち２０％の透過率を持つ傾斜角０度〜３０度の間の差は６ｎｍ未満である。これは、赤外線吸収膜Ａ１に関する傾斜角０度〜３０度の間のスペクトル曲線のずれ（オフセット）が小さいことを示す。近赤外線フィルタのコーティングによって引き起こされる色ずれ、色収差、迷光、およびゴーストの問題は、効果的（実質的）に解決される。本実施の形態の赤外線吸収構造Ａ１における透明基板は、上記の効果を達成するために赤外線吸収着色材をも含有しても良い。
【００４５】
第４実施の形態
第３実施の形態における吸収型の近赤外線フィルタと異なって、本実施の形態における吸収型の近赤外線フィルタは、図３で示されるように、赤外線紫外線混合吸収膜Ａ２を採用する。
【００４６】
表２は、１０組の吸収膜に対する実際のデータを以下で与える。吸収膜は赤外線紫外線混合層吸収膜Ａ２である。赤外線紫外線混合層吸収膜Ａ２のそれぞれの赤外線吸収染料と紫外線吸収染料との重量パーセントは異なっている。赤外線吸収構造Ａ２を被覆形成するための回転速度は４００ｒｐｍ〜６５０ｒｐｍの間である。図７および図８を参照して、この実施の形態における赤外線紫外線混合層吸収膜Ａ２および第１多層膜Ｒ１の赤外線域内でのスペクトル曲線は、第２実施の形態における赤外線吸収膜Ａ１および第１多層膜Ｒ１に類似する。したがって、この実施の形態の赤外線域内では赤外線紫外線混合層吸収膜Ａ２のスペクトル曲線は図７に当てはまるかもしれない。図８は、第１３透過率スペクトル曲線５１、第１４透過率スペクトル曲線５２、第１５透過率スペクトル曲線５３、第１６透過率スペクトル曲線５４、および第４反射率スペクトル曲線５５を含む。第１３透過率スペクトル曲線５１、第１４透過率スペクトル曲線５２、第１５透過率スペクトル曲線５３、および第１６透過率スペクトル曲線５４はそれぞれ、以下の表におけるＮｏ．１、Ｎｏ．２、Ｎｏ．５、およびＮｏ．１０として紫外線域内での赤外線紫外線混合層吸収膜Ａ２の透過率スペクトル曲線を例示する。第４反射率スペクトル曲線５５は紫外線域内での第２多層膜Ｒ２の反射率スペクトル曲線である。
【００４７】
赤外線紫外線混合層吸収膜Ａ２、第１多層膜Ｒ１、及び第２多層膜Ｒ２のスペクトル曲線によれば（図７および図８で示されるように）、赤外線域内では、赤外線紫外線混合層吸収膜Ａ２のうち８０％の透過率を持つ波長と第１多層膜Ｒ１のうち８０％の反射率を持つ波長との間の差（Ａ２（λＴ８０％）−Ｒ１（λＲ８０％））、赤外線紫外線混合層吸収膜Ａ２のうち５０％の透過率を持つ波長と第１多層膜Ｒ１のうち５０％の反射率を持つ波長との間の差（Ａ２（λＴ５０％）−Ｒ１（λＲ５０％））、赤外線紫外線混合層吸収膜Ａ２のうち２０％の透過率を持つ波長と第１多層膜Ｒ１のうち２０％の反射率を持つ波長との間の差（Ａ２（λＴ２０％）−Ｒ１（λＲ２０％））、赤外線紫外線混合層吸収膜Ａ２のうち５０％の透過率を持つ傾斜角０度〜３０度の間の差（Δλ（０°−３０°）Ｔ５０％）、および、赤外線紫外線混合層吸収膜Ａ２のうち２０％の透過率を持つ傾斜角０度〜３０度の間の差（Δλ（０°−３０°）Ｔ２０％）が計算される。
【００４８】
紫外線域内では、赤外線紫外線混合層吸収膜Ａ２のうち８０％の透過率を持つ波長と第２多層膜Ｒ２のうち８０％の反射率を持つ波長との差（Ａ２（λＴ８０％）−Ｒ２（λＲ８０％））、赤外線紫外線混合層吸収膜Ａ２のうち５０％の透過率を持つ波長と第２多層膜Ｒ２のうち５０％の反射率を持つ波長との差（Ａ２（λＴ５０％）−Ｒ２（λＲ５０％））、赤外線紫外線混合層吸収膜Ａ２のうち２０％の透過率を持つ波長と第２多層膜Ｒ２のうち２０％の反射率を持つ波長との差（Ａ２（λＴ２０％）−Ｒ２（λＲ２０％））、赤外線紫外線混合層吸収膜Ａ２のうち５０％の透過率を持つ傾斜角０度〜３０度の間の差（Δλ（０°−３０°）Ｔ５０％）、および、赤外線紫外線混合層吸収膜Ａ２のうち２０％の透過率を持つ傾斜角０度〜３０度の間の差（Δλ（０°−３０°）Ｔ２０％）が計算される。
【００４９】
【表５】
2019109514.tif 000007
【００５０】
上記の表５においてＮｏ．４〜Ｎｏ．１０から以下のことが要約されるだろう。赤外線紫外線混合吸収膜Ａ２に含有される赤外線吸収染料の重量パーセントは１％〜３％の間になるように制御され、赤外線紫外線混合吸収膜Ａ２に含有される紫外線吸収染料の重量パーセントは４％〜１０％の間になるように制御され、赤外線紫外線混合吸収膜Ａ２を形成するための回転速度は４００ｒｐｍ〜６５０ｒｐｍの間に制御されている。この実施の形態の赤外線紫外線混合吸収膜Ａ２は次の条件を満たす：赤外線域では、赤外線紫外線混合吸収膜Ａ２のうち８０％の透過率を持つ波長と第１多層膜Ｒ１のうち８０％の反射率を持つ波長との差は１３０ｎｍ〜１３７ｎｍの範囲内に入り、赤外線紫外線混合吸収膜Ａ２のうち５０％の透過率を持つ波長と第１多層膜Ｒ１のうち５０％の反射率を持つ波長との差は７７ｎｍ〜８５ｎｍの範囲内に入り、および、赤外線紫外線混合吸収膜Ａ２のうち２０％の透過率を持つ波長と第１多層膜Ｒ１のうち２０％の反射率を持つ波長との差は３０ｎｍ〜４２ｎｍの範囲内に入る。
【００５１】
紫外線域では、赤外線紫外線混合吸収膜Ａ２のうち８０％の透過率を持つ波長と第２多層膜Ｒ２のうち８０％の反射率を持つ波長との差は２５ｎｍ〜３７ｎｍの範囲内に入り、赤外線紫外線混合吸収膜Ａ２のうち５０％の透過率を持つ波長と第２多層膜Ｒ２のうち５０％の反射率を持つ波長との差は６ｎｍ〜１４ｎｍの範囲内に入り、および、赤外線紫外線混合吸収膜Ａ２のうち２０％の透過率を持つ波長と第２多層膜Ｒ２のうち２０％の反射率を持つ波長との差は−６ｎｍ〜２．５ｎｍの範囲内に入る。
【００５２】
この実施の形態の赤外線紫外線混合吸収膜Ａ２が上記の条件を満たす場合、赤外線域では、赤外線紫外線混合吸収膜Ａ２のうち５０％の透過率を持つ傾斜角０度〜３０度の間の差は２ｎｍ未満であり、および、赤外線紫外線混合吸収膜Ａ２のうち２０％の透過率を持つ傾斜角０度〜３０度の間の差は６ｎｍ未満であり、紫外線域では、赤外線紫外線混合吸収膜Ａ２のうち５０％の透過率を持つ傾斜角０度〜３０度の間の差は−１ｎｍ〜２ｎｍの間で変動し、および、赤外線紫外線混合吸収膜Ａ２のうち２０％の透過率を持つ傾斜角０度〜３０度の間の差は８ｎｍ未満である。これは、赤外線紫外線混合吸収膜Ａ２に関して傾斜角０度〜３０度の間でのスペクトル曲線のずれ（オフセット）が小さいことをも示す。近赤外線フィルタのコーティング（被覆）によって引き起こされる色ずれ、色収差、迷光、およびゴーストの問題は、効果的に解決される。
【００５３】
表６は、赤外線紫外線混合吸収膜Ａ２に関して赤外線域内では８０％の透過率を持つ波長と紫外線域内では８０％の透過率を持つ波長との差（ＩＲ（λＴ８０％）−ＵＶ（λＴ８０％））、赤外線紫外線混合吸収膜Ａ２に関して赤外線域内では５０％の透過率を持つ波長と紫外線域内では５０％の透過率を持つ波長との差（ＩＲ（λＴ５０％）−ＵＶ（λＴ５０％））、および、赤外線紫外線混合吸収膜Ａ２に関して赤外線域内では２０％の透過率を持つ波長と紫外線域内では２０％の透過率を持つ波長との差（ＩＲ（λＴ２０％）−ＵＶ（λＴ２０％））を例示する。
【００５４】
【表６】
2019109514.tif 000008
【００５５】
正しく理解されることは、赤外線紫外線混合吸収膜Ａ２に関して赤外線域では８０％の透過率を持つ波長と紫外線域では８０％の透過率を持つ波長との差が１３０ｎｍ〜１６４ｎｍの間で変動し、赤外線紫外線混合吸収膜Ａ２に関して赤外線域では５０％の透過率を持つ波長と紫外線域では５０％の透過率を持つ波長との差が１９７ｎｍ〜２３９ｎｍの間で変動し、および、赤外線紫外線混合吸収膜Ａ２に関して赤外線域では２０％の透過率を持つ波長と紫外線域では２０％の透過率を持つ波長との差が２４５ｎｍ〜３０９ｎｍの間で変動することである。
【００５６】
この実施の形態の赤外線紫外線混合吸収膜Ａ２のスペクトルでは、６５０ｎｍ〜７００ｎｍの間の波長の光通過領域に対する４５０ｎｍ未満の波長の光通過領域の比率は１０未満である。すなわち、赤外線紫外線混合層吸収膜Ａ２における赤外線域および紫外線域のスペクトル曲線は対称的である。これは、赤外線紫外線混合層吸収膜Ａ２のスペクトル曲線が紫外線域または赤外線域に移動（シフト）しないことをも例示する。したがって、目に見えない（非可視）領域はＣＭＯＳ感知要素の機能を妨げず（損なわず）、ゴーストの発生を低減する。
【００５７】
上記の効果はまた、この実施の形態の赤外線紫外線混合層吸収膜Ａ２を、赤外線吸収構造と紫外線吸収構造とに別々に置き換えることにより達成され得る。本実施の形態の赤外線紫外線混合吸収膜Ａ２の透明基板は、上記の効果を達成するために赤外線吸収着色材を含んでも良い。
【００５８】
要約すれば、本開示は、吸収型の近赤外線フィルタを開示する。本開示における吸収型の近赤外線フィルタの吸収膜内の赤外線吸収染料および／または紫外線吸収染料の含有量は、当該吸収膜が少なくとも以下の条件を満たすように調整される：赤外線域では、吸収膜のうち８０％の透過率を持つ波長と第１多層膜のうち８０％の反射率を持つ波長との差が１３０ｎｍ〜１４５ｎｍの間で変動し、吸収膜のうち５０％の透過率を持つ波長と第１多層膜のうち５０％の反射率を持つ波長との差が７５ｎｍ〜９０ｎｍの間で変動し、吸収膜のうち２０％の透過率を持つ波長と第１多層膜のうち２０％の反射率を持つ波長との差が２５ｎｍ〜４５ｎｍの間で変動し、吸収膜のうち８０％の透過率を持つ波長と吸収膜のうち５０％の反射率を持つ波長との絶対差が５０ｎｍ未満であり、および、吸収膜のうち５０％の透過率を持つ波長と吸収膜のうち２０％の透過率を持つ波長との絶対差が４２ｎｍ未満である。上記の様々な実施の形態は、本開示における吸収型の近赤外線フィルタが色ずれ、色収差、迷光、およびゴーストなどのような問題を回避でき、像（映像）の質を向上させることを示す。
【００５９】
用語「備える」、「備えて」、またはそれらの他の異なるものが、非限定的な包含を包み込むよう意図されて、一連の要素のプロセス、方法、品物、または装置（デバイス）がそのような要素を含むだけでなく、明確にリストされていない他の要素、すなわち、そのようなプロセス、方法、品物、または装置に固有の要素をも含むように理解されるべきである。「・・・を備えて」という言葉使いによって定義された要素は、当該要素を備えるプロセス、方法、品物、または装置における同一要素の存在を排除しない。
【００６０】
本開示はその好適な実施の形態に関して説明されたが、本開示を制限することは意図されていない。ここで特に記述された実施の形態を超えて例示した実施の形態の他の変更が当該開示の趣旨から逸脱せずになされることは、この本開示を考慮する当業者にとって明らかであろう。したがって、そのような変更は、添付の請求項によってもっぱら制限されるように開示の範囲内で考慮される。
【図１】
2019109514.tif 000009
【図２】
2019109514.tif 000010
【図３】
2019109514.tif 000011
【図４】
2019109514.tif 000012
【図５】
2019109514.tif 000013
【図６】
2019109514.tif 000014
【図７】
2019109514.tif 000015
【図８】
2019109514.tif 000016
【外国語明細書】
2019109514.tif 000017
2019109514.tif 000018
2019109514.tif 000019
2019109514.tif 000020
2019109514.tif 000021
2019109514.tif 000022
2019109514.tif 000023
2019109514.tif 000024
2019109514.tif 000025
2019109514.tif 000026
2019109514.tif 000027
2019109514.tif 000028
2019109514.tif 000029
2019109514.tif 000030
2019109514.tif 000031
2019109514.tif 000032
2019109514.tif 000033
2019109514.tif 000034
2019109514.tif 000035
2019109514.tif 000036
2019109514.tif 000037
2019109514.tif 000038
2019109514.tif 000039
2019109514.tif 000040
2019109514.tif 000041
2019109514.tif 000042
2019109514.tif 000043
2019109514.tif 000044
2019109514.tif 000045
2019109514.tif 000046
2019109514.tif 000047
【図１】
2019109514.tif 000048
【図２】
2019109514.tif 000049
【図３】
2019109514.tif 000050
【図４】
2019109514.tif 000051
【図５】
2019109514.tif 000052
【図６】
2019109514.tif 000053
【図７】
2019109514.tif 000054
【図８】
2019109514.tif 000055